МОДИФИЦИРОВАННАЯ ЦЕЛЛЮЛОЗА ИЗ ХИМИЧЕСКОГО КРАФТ-ВОЛОКНА И СПОСОБЫ ЕГО ИЗГОТОВЛЕНИЯ И ИСПОЛЬЗОВАНИЯ

1. Способ получения крафт-волокна, включающий:
отбеливание крафт-целлюлозы с использованием многостадийного процесса отбеливания и окисления крафт-целлюлозы во время осуществления двух стадий многостадийного процесса отбеливания, где каждая стадия окисления включает окисление с использованием перекиси и катализатора в кислой среде; и
где многостадийный процесс отбеливания включает, по меньшей мере, одну стадию отбеливания, следующую после двух стадий окисления.
2. Способ по п. 1, в котором катализатор выбирают, по меньшей мере, из одного катализатора: меди или железа.
3. Способ по п.1 или 2, в котором перекись представляет собой перекись водорода.
4. Способ по п.3, в котором катализатором является железо.
5. Способ по п.4, в котором значение pH на стадии окисления от около 2 до около 6.
6. Способ по п.5, в котором катализатор выбирают, по меньшей мере, из одного катализатора: сульфата железа, дихлорида железа, железоаммиачных квасцов, хлорида железа, железоаммониевых квасцов или двойной соли лимонно-кислого железа и лимонно-кислого аммония.
-1
7. Способ по п.6, в котором катализатором является железо и его добавляют в количестве от около 25 до около 250 млн (ppm) в расчете на сухую массу крафт-целлюлозы.
8. Способ по п.3, в котором перекись добавляют в количестве от около 0,1 до около 4,0% в расчете на сухую массу крафт-целлюлозы.
-1
9. Способ по п. 6, в котором значение pH на стадии окисления от около 2 до около 5; тем, что катализатор добавляют в количестве от около 25 до около 250 млн (ppm) железа в расчете на сухую массу крафт-целлюлозы при концентрации от около 1 до около 15%; и в котором перекисью является перекись водорода и ее добавляют в виде раствора при концентрации от около 1 до около 50% и в количестве от около 0,1 до около 1,5% в расчете на сухую массу крафт-целлюлозы.
10. Способ по п. 9, в котором стадию окисления осуществляют в течение периода времени от около 40 до около 80 мин при температуре от около 60 до около 80°C.
11. Способ по п.5, который дополнительно включает нагревание либо до, либо после добавления перекиси.
12. Способ по п.1, в котором, по меньшей мере, одна стадия отбеливания, следующая за двумя стадиями окисления, включает обработку диоксидом хлора.
13. Способ по любому из п.п. 1-12, в котором нет щелочной стадии отбеливания, следующей за двумя стадиями окисления.